"パラジウム及びバリウムを担持したバリウムヘキサアルミネートを含み、バリウムヘキサアルミネートの質量を基準にしてパラジウムの担持量がPdメタルの質量に換算して0.2~3.5質量であり、バリウムの担持量がBaOの質量に換算して1~20質量であり、バリウムの担持量とパラジウムの担持量とのモル比がBa/Pd=0.5~10/1であることを特徴とする排気ガス浄化用触媒。バリウムヘキサアルミネートの質量を基準にしてパラジウムの担持量がPdメタルの質量に換算して1~3.5質量であり、バリウムの担持量がBaOの質量に換算して2~15質量であり、バリウムの担持量とパラジウムの担持量とのモル比がBa/Pd=2~4.5/1である請求項1記載の排気ガス浄化用触媒。バリウムヘキサアルミネートが一般式BaxAlyOz式中、xは0.75~1であり、yは10.9~12であり、zは17.14~19であるで表わされるものである請求項1又は2記載の排気ガス浄化用触媒。セラミックス又は金属材料からなる触媒支持体と、該触媒支持体上に担持されている請求項1、2又は3に記載の排気ガス浄化用触媒を主成分とする層とからなることを特徴とする排気ガス浄化用触媒構成体。湿式粉砕処理したバリウムヘキサアルミネートスラリーを、水溶性パラジウム化合物及び水溶性バリウム化合物を含有する水溶液中に分散させてスラリーとし、得られたスラリーをセラミックスまたは金属材料からなる触媒支持体に塗布し、乾燥させ、焼成することを特徴とする排気ガス浄化用触媒構成体の製造方法。三元触媒の貴金属種は高温に曝されるとその貴金属酸化物から酸素が解離して金属に変態することでシンタリングが加速されると言われている。中でもPdは酸素解離温度が低いことからシンタリングしやすく、性能劣化の主要因であると考えられる。一般的に耐熱性が高いとされているランタン安定化アルミナLa-Al2O3をPdの担体として使用しても、加速耐久処理においてPdは急激にシンタリングし、大幅な性能低下につながってしまう。三元触媒におけるPdの担体として耐熱性のより高い材料を用いることはPdのシンタリングを抑制する一つの方策であるとされ、様々な高耐熱性材料が検討されている。本発明の目的は、Pdの分散度に優れ、高温耐久後の排気ガス浄化性能に優れた排気ガス浄化用触媒及びその製造方法を提供することにある。本発明者らは上記目的を達成するために鋭意検討した結果、担体としてバリウムヘキサアルミネートを用い、パラジウム及びバリウムを特定の量比で担持させることにより、Pdの分散度に優れ、高温耐久後の排気ガス浄化性能に優れた排気ガス浄化用触媒が得られることを見出し、本発明を完成した。即ち、本発明の排気ガス浄化用触媒は、パラジウム及びバリウムを担持したバリウムヘキサアルミネートを含み、バリウムヘキサアルミネートの質量を基準にしてパラジウムの担持量がPdメタルの質量に換算して0.2~3.5質量であり、バリウムの担持量がBaOの質量に換算して1~20質量であり、バリウムの担持量とパラジウムの担持量とのモル比がBa/Pd=0.5~10/1であることを特徴とする。本発明の排気ガス浄化用触媒は、好ましくは、パラジウム及びバリウムを担持したバリウムヘキサアルミネートを含み、バリウムヘキサアルミネートの質量を基準にしてパラジウムの担持量がPdメタルの質量に換算して1~3.5質量であり、バリウムの担持量がBaOの質量に換算して2~15質量であり、バリウムの担持量とパラジウムの担持量とのモル比がBa/Pd=2~4.5/1であることを特徴とする。また、本発明の排気ガス浄化用触媒構成体は、セラミックス又は金属材料からなる触媒支持体と、該触媒支持体上に担持されている上記の排気ガス浄化用触媒を主成分とする層とからなることを特徴とする。本発明の排気ガス浄化用触媒構成体の製造方法は、湿式粉砕処理したバリウムヘキサアルミネートスラリーを、水溶性パラジウム化合物及び水溶性バリウム化合物を含有する水溶液中に分散させてスラリーとし、得られたスラリーをセラミックスまたは金属材料からなる触媒支持体に塗布し、乾燥させ、焼成することを特徴とする。本発明の排気ガス浄化用触媒及び本発明の排気ガス浄化用触媒構成体はPdの分散度に優れ、高温耐久後の排気ガス浄化性能に優れており、本発明の製造方法は本発明の排気ガス浄化用触媒を製造するのに好適なものである。本発明において担体として用いるバリウムヘキサアルミネートは公知化合物であり、種々の製造方法で製造することができる。例えば、特開平6-239613号公報、特開平7-187664号公報、特開平7-187665号公報、特開平10-287419号公報等に記載の製造方法で製造することができる。本発明において担体として用いるバリウムヘキサアルミネートについては一般式BaxAlyOz式中、xは0.75~1であり、yは10.9~12であり、zは17.14~19であるで表わされるものが製造できる。例えばBaAl12O19、Ba075Al11O1725、Ba079Al109O1714等で表わされるものがある。本発明の排気ガス浄化用触媒は、パラジウム及びバリウムを担持したバリウムヘキサアルミネートを含み、バリウムヘキサアルミネートの質量を基準にしてパラジウムの担持量がPdメタルの質量に換算して0.2~3.5質量、好ましくは1~3.5質量であり、バリウムの担持量がBaOの質量に換算して1~20質量、好ましくは2~15質量であり、バリウムの担持量とパラジウムの担持量とのモル比がBa/Pd=0.5~10/1、好ましくはBa/Pd=2~4.5/1であるものである。パラジウムの担持量、バリウムの担持量、及びバリウムの担持量とパラジウムの担持量とのモル比の何れかが上記の範囲から外れると、排気ガス浄化用触媒の高温耐久後の排気ガス浄化性能の改善が不十分となる。本発明の排気ガス浄化用触媒においては、担体としてバリウムヘキサアルミネートを用いているので、高温耐久後のPdの分散度劣化率が抑えられ、高温耐久後のPdシンタリングの抑制が図られる。また、本発明の排気ガス浄化用触媒はバリウムヘキサアルミネートにPd及びBaを担持させたものであり、Pd及びBaを担持させることによりPdOの酸素解離温度を高温化することができ、Pdの触媒作用を高めることができる。本発明の排気ガス浄化用触媒は、例えば、次の方法によって製造することができる。湿式粉砕処理したD50が3~15μmの範囲内にあり、かつD90が7~40μmの範囲内にあるバリウムヘキサアルミネートのスラリーを水溶性パラジウム化合物例えば、硝酸パラジウム、塩化パラジウム、硫酸パラジウム及び水溶性バリウム化合物例えば、酸化バリウム、硝酸バリウム、酢酸バリウム、シュウ酸バリウム、水酸化バリウム、炭酸バリウムを含有する水溶液中に分散させ、その分散液を撹拌してスラリーとする。この際、バリウムヘキサアルミネートの量とパラジウム化合物の量とバリウム化合物の量との比については、Pdの量がPdメタルの質量に換算してバリウムヘキサアルミネートの質量を基準にして0.2~3.5質量、好ましくは1~3.5質量となるようにし、Ba化合物の量がBaO量に換算してバリウムヘキサアルミネートの質量を基準にして1~20質量、好ましくは2~15質量となるようにし、Ba量とPd量とのモル比がBa/Pd=0.5~10/1、好ましくはBa/Pd=2~4.5/1となるようにする。次いでそのスラリーを蒸発乾固させ、焼成することにより本発明の排気ガス浄化用触媒が得られる。本発明の排気ガス浄化用触媒構成体は、セラミックス又は金属材料からなる触媒支持体上に上記の本発明の排気ガス浄化用触媒からなる層を形成させ、担持させたものである。このような排気ガス浄化用触媒構成体においては、セラミックス又は金属材料からなる触媒支持体の形状は、特に限定されるものではないが、一般的にはハニカム、板、ペレット等の形状である。ハニカム形状の場合、排気ガス浄化用触媒の担持量は好ましくは30~200g/L、より好ましくは50~150g/Lである。また、このような触媒支持体の材質としては、例えば、アルミナAl2O3、ムライト3Al2O3-2SiO2、コージェライト2MgO-2Al2O3-5SiO2等のセラミックスや、ステンレス等の金属材料を挙げることができる。本発明の排気ガス浄化用触媒構成体は、例えば、次の方法によって製造することができる。湿式粉砕処理したバリウムヘキサアルミネートスラリーを、水溶性パラジウム化合物例えば、硝酸パラジウム、塩化パラジウム、硫酸パラジウム及び水溶性バリウム化合物例えば、酸化バリウム、硝酸バリウム、酢酸バリウム、シュウ酸バリウム、水酸化バリウム、炭酸バリウムを含有する水溶液中に分散させ、その分散液を撹拌してスラリーとする。この際、三元触媒において普通に使用されているアルミナ等のバインダーや酸素貯蔵能力OSCを有するCeO2-ZrO2等の担体を共存させることもでき、共存させることが好ましい。また、バリウムヘキサアルミネートの量とパラジウム化合物の量とバリウム化合物の量と共存させる場合のアルミナ等のバインダーの量との比については、Pdの量がPdメタルの質量に換算してバリウムヘキサアルミネートの質量を基準にして好ましくは0.2~3.5質量、より好ましくは1~3.5質量となるようにし、Ba化合物の量がBaO量に換算してバリウムヘキサアルミネートの質量を基準にして好ましくは1~20質量、より好ましくは2~15質量となるようにし、Ba量とPd量とのモル比が好ましくはBa/Pd=0.5~10/1、より好ましくはBa/Pd=2~4.5/1となるようにし、バリウムヘキサアルミネートの質量に対するアルミナの質量の比が0~0.33質量となるようにする。次いで、得られたスラリーを、周知の方法に従って、セラミックス又は金属材料からなる触媒支持体、好ましくはハニカム形状の触媒支持体に塗布する。その後、Pd化合物及びBa化合物の両方が担体の表面にほぼ均一に付着するようにして90~150°Cで一晩約15時間蒸発乾固させ、次いで空気中450~750°Cで1~5時間焼成する。これによって、バリウムヘキサアルミネートにPd及びBaの両方が担持されている本発明の排気ガス浄化用触媒構成体が得られる。以下に、実施例及び比較例に基づいて本発明を具体的に説明する。実施例1~4及び比較例1~2湿式粉砕処理して粒径を制御したバリウムヘキサアルミネートBHAスラリーを硝酸パラジウムと硝酸バリウムとの混合水溶液に分散させ、その分散液に撹拌しながらランタン安定化アルミナを添加してスラリーとした。この際のBHAの量、硝酸パラジウムの量、硝酸バリウムの量及びランタン安定化アルミナの量は第1表に示す相対量の関係を満たす量とした。第1表において、Pd/BHA質量はBHAの質量を基準にしてパラジウムの量をPdメタルの質量に換算して算出した値であり、Ba/BHA質量はBHAの質量を基準にしてバリウムの量をBaOの質量に換算して算出した値であり、Ba/Pdモル比は硝酸パラジウムのモル数に対する硝酸バリウムのモル数の比であり、アルミナ/BHA質量はBHAの質量に対するランタン安定化アルミナの質量をで表わしたものである。得られたスラリーをコージェライト製ハニカム触媒支持体に100g/Lとなる量で塗布し、その後、Pd化合物及びBa化合物の両方がコージェライト製ハニカムの表面にほぼ均一に付着するようにして120°Cで一晩約15時間蒸発乾固させ、次いで空気中600°Cで3時間焼成した。これによって、バリウムヘキサアルミネートにPd及びBaの両方又はPdが担持されている排気ガス浄化用触媒構成体を製造した。実施例1~4及び比較例1~2で得られた各々の排気ガス浄化用触媒構成体を1,000°Cに保持した電気炉にセットし、C3H6:5,000ppmC、O2:0.75及び残余量のN2から成る完全燃焼を想定した模擬排気ガス50s及び空気50sを周期させながら流通させて25時間処理した。この模擬排気ガス耐久後の排気ガス浄化用触媒構成体の触媒活性を以下のようにして評価した。上記と同一組成の完全燃焼を想定した模擬排気ガスを全流量25L/min、SV=100,000h-1となるように上記の耐久後の実施例1~4、比較例1~2の排気ガス浄化用触媒構成体に流通させ、100~500°Cにおける出口ガス成分をCO/HC/NO分析計堀場製作所製MOTOREXHAUSTGASANALYZERMEXA9100を用いて測定して、ライトオフ性能を求めた。得られたライトオフ性能評価の結果より、CO/HC/NOそれぞれの50浄化率に到達する温度T50及び400°Cにおける浄化率η400を求めた。それらの結果は第1表に示す通りであった。第1表に示すデータから明らかなように、バリウムヘキサアルミネートに担持されたPdからなる排気ガス浄化用触媒に更に所定量のBaを担持させることにより触媒活性は向上し、Ba/Pdのモル比が4.5である場合に最も良好な結果が得られた。しかし、Baの量が多くなりすぎるとBa無添加の場合よりも触媒活性が低下した。実施例5~8及び比較例3BHAの量、硝酸パラジウムの量、硝酸バリウムの量及びランタン安定化アルミナの量を第2表に示す相対量の関係を満たす量とした以外は実施例1と同様にして排気ガス浄化用触媒構成体を製造し、実施例1と同様にして触媒活性を求めた。それらの結果は第2表に示す通りであった。比較例3の段のPd/BHAの欄はPd/アルミナの値であり、Ba/BHAの欄はBa/アルミナの値である第2表に示すデータから明らかなように、添加するアルミナ量の増加に伴って触媒活性は低下していくが、バリウムヘキサアルミネートの質量に対するアルミナの添加量が100質量以下、特に30質量以下の場合には十分な触媒性能が得られている。実施例9~13BHAの量、硝酸パラジウムの量、硝酸バリウムの量及びランタン安定化アルミナの量を第3表に示す相対量の関係を満たす量とした以外は実施例1と同様にして排気ガス浄化用触媒構成体を製造し、実施例1と同様にして触媒活性を求めた。それらの結果は第3表に示す通りであった。第3表に示すデータから明らかなように、Pd/BHAの質量が1.57質量まで増加するにつれて触媒性能が向上するが、それよりも多くなっても触媒性能の向上はあまり認められなかった。Pd分散度の評価実施例5の排気ガス浄化用触媒構成体及び比較例3の排気ガス浄化用触媒構成体について、それらの耐久前のPd分散度、並びにそれらを1,000°Cに保持した電気炉にセットし、C3H6:5,000ppmC、O2:0.75及び残余量のN2から成る完全燃焼を想定した模擬排気ガス50s及び空気50sを周期させながら流通させて25時間耐久処理した後のPd分散度を公知手段であるCOパルス吸着法TTakeguchi、SManabe、RKikuchi、KEguchi、TKanazawa、SMatsumoto、AppliedCatalysisA:293200591に基づいて測定した。このPd分散度は式Pd分散度=CO吸着量に相当するPd量/含まれているPdの総量により計算される値である。それらの値からPd分散度劣化率を求めた。それらの結果は第4表に示す通りであった。Pd分散度は排気ガスとの接触確率の高低を間接的に表しており、貴金属分散度が高い方が排気ガスとの接触効率が高いといえる。第4表に示すデータから明らかなように、バリウムヘキサアルミネートをPdの担体として用いることによりPd分散度劣化率が抑えられており、高温耐久後のPdシンタリング抑制が図られている。"